(57)【特許請求の範囲】
【請求項１】
少なくとも一方の面にホットメルト接着剤を備えたシート部材を、多孔質基材の表面に前記ホットメルト接着剤が当接するように敷設する敷設工程と、
前記敷設工程の後、前記シート部材の他方の面の側から加熱する加熱工程と、
前記加熱工程の後、前記ホットメルト接着剤の他方の面を塗装する塗装工程と、
を有することを特徴とする多孔質基材の表面仕上げ方法。
【請求項２】
請求項１に記載の多孔質基材の表面仕上げ方法であって、
前記シート部材は、前記他方の面に離型紙を備えており、
前記加熱工程と前記塗装工程との間に、前記シート部材から前記離型紙を剥がす剥離工程を有する
ことを特徴とする多孔質基材の表面仕上げ方法。
【請求項３】
少なくとも一方の面にホットメルト接着剤を備えたシート部材を、多孔質基材の表面に前記ホットメルト接着剤が当接するように敷設する敷設工程と、
前記敷設工程の後、前記シート部材の他方の面の側から加熱する加熱工程と、
前記加熱工程の後、前記シート部材の前記他方の面の側を塗装する塗装工程と、
を有し、
前記シート部材は、前記ホットメルト接着剤よりも前記他方の面の側に、表面が平滑なシート状の部材である塗装下地材を備えており、
前記塗装工程では、前記塗装下地材の表面を塗装する
ことを特徴とする多孔質基材の表面仕上げ方法。
【請求項４】
少なくとも一方の面にホットメルト接着剤を備えたシート部材を、多孔質基材の表面に前記ホットメルト接着剤が当接するように敷設する敷設工程と、
前記敷設工程の後、前記シート部材の他方の面の側から加熱する加熱工程と、
前記加熱工程の後、前記シート部材の前記他方の面の側を塗装する塗装工程と、
を有し、
前記シート部材は、前記ホットメルト接着剤よりも前記他方の面の側に、不織布である塗装下地材を備えており、
前記塗装工程では、前記塗装下地材の表面を塗装する
ことを特徴とする多孔質基材の表面仕上げ方法。
【請求項５】
請求項３又は請求項４に記載の多孔質基材の表面仕上げ方法であって、
前記シート部材は、離型紙を備えない
ことを特徴とする多孔質基材の表面仕上げ方法。
【請求項６】
請求項１乃至請求項５の何れかに記載の多孔質基材の表面仕上げ方法であって、
前記多孔質基材はＡＬＣパネルである
ことを特徴とする多孔質基材の表面仕上げ方法。
【発明の詳細な説明】
【技術分野】
【０００１】
本発明は、多孔質基材の表面仕上げ方法に関する。
【背景技術】
【０００２】
軽量気泡コンクリート（ＡＬＣ：Autoclaved Lightweight aerated Concrete）パネルは、鉄筋コンクリートや他のコンクリート二次製品と比べて、断熱性や耐火性、軽量性、経済性など優れた性能を有している。これらの性能を活かして、ＡＬＣパネルは建物の内外装材や床などの建築材料として広く使用されている。ところで、ＡＬＣパネルは多孔質であるので、表面が平滑ではなく高級感が出ない。そこで、ＡＬＣパネルの表面仕上げ方法として、樹脂フィラーを表面全体に塗布し、その後研磨を行なって表面を平滑にする方法が知られている（例えば、特許文献１参照）。
【０００３】
また、シート状の接着剤層の上に塗装層を形成したシート部材をＡＬＣ板などの基材の上に配置して加熱することにより、基材に接着させる表面仕上げ方法が提案されている（例えば、特許文献２参照）。
【先行技術文献】
【特許文献】
【０００４】
【特許文献１】特開平１１−２１１８５号公報
【特許文献２】特開平７−２６９０６２号公報
【発明の概要】
【発明が解決しようとする課題】
【０００５】
しかしながら、特許文献１の表面仕上げ方法では、フィラーの施工に手間がかかるばかりでなく、十分な乾燥を行って研磨作業を行う必要があり、多大な手間と時間を要するという問題があった。また、特許文献２の表面仕上げ方法では、加熱により塗装が熱劣化してしまうおそれがあった。
【０００６】
本発明はかかる課題に鑑みてなされたもので、その主な目的は、表面を簡易に平滑にするとともに、塗装の熱劣化を防止することにある。
【課題を解決するための手段】
【０００７】
かかる目的を達成するために本発明の多孔質基材の表面仕上げ方法は、少なくとも一方の面にホットメルト接着剤を備えたシート部材を、多孔質基材の表面に前記ホットメルト接着剤が当接するように敷設する敷設工程と、前記敷設工程の後、前記シート部材の他方の面の側から加熱する加熱工程と、前記加熱工程の後、前記ホットメルト接着剤の他方の面を塗装する塗装工程と、を有することを特徴とする。
このような多孔質基材の表面仕上げ方法によれば、加熱により多孔質基材の表面にシート部材を接着できるので簡易に表面を平滑にでき、さらに加熱後に塗装しているので塗装の熱劣化を防止できる。よって、多孔質基材の表面を簡易に平滑にするとともに、塗装の熱劣化を防止することができる。
【０００８】
かかる多孔質基材の表面仕上げ方法であって、前記シート部材は、前記他方の面に離型紙を備えており、前記加熱工程と前記塗装工程との間に、前記シート部材から前記離型紙を剥がす剥離工程を有することが望ましい。
このような多孔質基材の表面仕上げ方法によれば、加熱工程の際にホットメルト接着剤が加熱する機器に接触しないので、加熱が行いやすくなる。
【０００９】
また、かかる目的を達成するために本発明の多孔質基材の表面仕上げ方法は、少なくとも一方の面にホットメルト接着剤を備えたシート部材を、多孔質基材の表面に前記ホットメルト接着剤が当接するように敷設する敷設工程と、前記敷設工程の後、前記シート部材の他方の面の側から加熱する加熱工程と、前記加熱工程の後、前記シート部材の前記他方の面の側を塗装する塗装工程と、を有し、前記シート部材は、前記ホットメルト接着剤よりも前記他方の面の側に、表面が平滑なシート状の部材である塗装下地材を備えており、前記塗装工程では、前記塗装下地材の表面を塗装することを特徴とする。
このような多孔質基材の表面仕上げ方法によれば、表面を所望の状態に仕上げることができる。
【００１０】
また、かかる目的を達成するために本発明の多孔質基材の表面仕上げ方法は、少なくとも一方の面にホットメルト接着剤を備えたシート部材を、多孔質基材の表面に前記ホットメルト接着剤が当接するように敷設する敷設工程と、前記敷設工程の後、前記シート部材の他方の面の側から加熱する加熱工程と、前記加熱工程の後、前記シート部材の前記他方の面の側を塗装する塗装工程と、を有し、前記シート部材は、前記ホットメルト接着剤よりも前記他方の面の側に、不織布である塗装下地材を備えており、前記塗装工程では、前記塗装下地材の表面を塗装することを特徴とする。
このような多孔質基材の表面仕上げ方法によれば、表面を所望の状態に仕上げることができる。
【００１１】
かかる多孔質基材の表面仕上げ方法であって、前記多孔質基材はＡＬＣパネルであることが望ましい。
このような多孔質基材の表面仕上げ方法によれば、ＡＬＣパネルの表面を簡易に平滑に仕上げることができる。
【発明の効果】
【００１２】
本発明によれば、表面を簡易に平滑にするとともに、塗装の熱劣化を防止することが可能である。
【図面の簡単な説明】
【００１３】
【図１】図１Ａ〜図１Ｄは、第１実施形態の表面仕上げの手順についての説明図である。
【図２】図２Ａ〜図２Ｄは、第２実施形態の表面仕上げの手順についての説明図である。
【発明を実施するための形態】
【００１４】
＝＝＝第１実施形態＝＝＝
図１Ａ〜図１Ｄは、第１実施形態の表面仕上げの手順についての説明図である。
【００１５】
本実施形態では、ＡＬＣパネル１０とシート部材２０と用いている。
【００１６】
ＡＬＣパネル１０（多孔質基材に相当）は、建物の外壁などに使用される板状部材であり、断熱性、耐火性、軽量性、経済性などに優れている。ただし、ＡＬＣパネル１０は多孔質であり、表面が平滑ではない。このため、本実施形態ではＡＬＣパネル１０の表面を鏡面状に平滑に仕上げ、高級感を出すようにしている。
【００１７】
シート部材２０は、フィルム状ホットメルト接着剤２２、離型紙２４を備えている。
【００１８】
フィルム状ホットメルト接着剤２２は、表面が平滑な薄膜フィルム状の基材内にホットメルト接着剤を含浸させたものである。フィルム状ホットメルト接着剤２２は、シート部材２０においてＡＬＣパネル１０との貼り付け面（図において下面：一方の面に相当）の側に設けられている。なお、ホットメルト接着剤とは、常温時には接着性を示さず、加熱によって溶融した後に冷却固化することで接着力を発揮する接着剤である。ホットメルト接着剤に用いられる樹脂の例としては、ポリエチレン系、ポリエステル系、エチレン酢酸ビニル系、アクリル系の樹脂が好適である。また、他にエチレン以外のポリオリフィン（例えば、ポリプロピレン）系、ポリアミド系、ポリウレタン系、合成ゴム系の樹脂があり、これらの混合物、共重合物でもよい。
【００１９】
離型紙２４は、表面に剥離加工を施した紙であり、シート部材２０において貼り付け面とは反対側の面（図において上面：他方の面に相当）に設けられている。
【００２０】
まず、図１Ａに示すように、ＡＬＣパネル１０の上にシート部材２０を敷設して、フィルム状ホットメルト接着剤２２をＡＬＣパネル１０と当接させる（敷設工程に相当）。
【００２１】
次に、図１Ｂに示すように、アイロン１００を用いてシート部材２０の離型紙２４側（他方の面の側）を所定温度で所定時間（例えば１２０℃で２０秒）加熱する（加熱工程に相当）。ただし、加熱時間や温度はこれには限られず、ホットメルト接着剤に適したものにすればよい。この加熱によって、フィルム状ホットメルト接着剤２２の接着剤が溶融し、溶融した接着剤がＡＬＣパネル１０と強固に接着する。
【００２２】
それから、図１Ｃに示すように、シート部材２０のフィルム状ホットメルト接着剤２２から離型紙２６を剥がす（剥離工程に相当）。
【００２３】
最後に、図１Ｄに示すように、フィルム状ホットメルト接着剤２２の上面（他方の面）を塗装し塗装膜３０を形成する（塗装工程に相当）。
【００２４】
フィルム状ホットメルト接着剤２２は表面が平滑なので、簡易に平滑な表面を得ることができる。また、アイロン１００で加熱した後（加熱工程の後）に塗装するので、塗装膜３０が熱劣化しない。
【００２５】
以上説明したように、本実施形態では、シート部材２０は、フィルム状ホットメルト接着剤２２を貼り付け面（図において下面）側に備えている。また、その反対側の面（図において上面）に離型紙２４を備えている。そして、本実施形態では、このシート部材２０を、ＡＬＣパネル１０の表面にフィルム状ホットメルト接着剤２２が当接するように敷設し、離型紙２４側をアイロン１００で加熱している。そして、加熱後にシート部材２０から離型紙２４を剥離した後、フィルム状ホットメルト接着剤２２の平滑な表面に塗装して塗装層３０を形成している。
【００２６】
これにより、ＡＬＣパネル１０の表面を簡易に平滑に仕上げることができる。また、加熱を行った後に塗装して塗装層３０を形成しているので、塗装層３０が加熱により劣化することがない。よって、ＡＬＣパネル１０の表面を簡易に平滑にするとともに、塗装の熱劣化を防止することができる。また、シート部材２０は離型紙２４を備えているので、加熱工程の際にアイロン１００にホットメルト接着剤が接触しない。よって加熱を行いやすくすることができる。
【００２７】
また、ホットメルト接着剤は水や塗料を通さないので、ＡＬＣパネル１０の上にフィルム状ホットメルト接着剤２２を設けることで止水性を向上させることができる。
【００２８】
なお、本実施形態のシート部材２０は離型紙２４を備えていたが、例えば、フィルム状ホットメルト接着剤２２の片面にホットメルト接着剤を設けない（含浸させない）ようにした場合や、あるいは、熱風を吹付けて加熱するようにした場合、離型紙２４は無くてもよい。
【００２９】
＝＝＝第２実施形態＝＝＝
図２Ａ〜図２Ｄは、第２実施形態の表面仕上げの手順についての説明図である。図において、第１実施形態と同一構成の部分には同一符号を付し説明を省略する。
【００３０】
第２実施形態では、シート部材２０´を用いている。シート部材２０´はホットメルト接着剤２３とフィルム２６（塗装下地材に相当）を備えている。
【００３１】
ホットメルト接着剤２３は、第１実施形態と同様の常温時には接着性を示さず、加熱によって溶融した後に冷却固化することで接着力を発揮する接着剤である。ただし、第２実施形態では、ホットメルト接着剤２３は、フィルム２６の片面（図において下面：一方の面に相当）に塗布されている。なお、シート部材２０´においてホットメルト接着剤２３が設けられた側の面が貼り付け面となる。
【００３２】
フィルム２６は、例えばポリエチレンやＥＶＡなどの表面が平滑な薄膜状の部材である。なお、フィルム２６はポリエチレンやＥＶＡには限られず、他の素材であってもよい。
【００３３】
まず、図２Ａに示すように、ＡＬＣパネル１０の上にシート部材２０´を敷設する。このとき、シート部材２０´のホットメルト接着剤２３がＡＬＣパネル１０と当接するようにシート部材２０´を敷設する。
【００３４】
次に、図２Ｂに示すように、アイロン１００を用いてシート部材２０´のフィルム２６の面（他方の面）側を加熱する。この加熱により、図２Ｃに示すように、ホットメルト接着剤２４が溶融して、フィルム２６とＡＬＣパネル１０とを強固に接着させる。
【００３５】
その後、図２Ｄに示すように、フィルム２６の上面（他方の面）側を塗装し塗装膜３０を形成する（塗装工程に相当）。
【００３６】
この第２実施形態においても、フィルム２６は表面が平滑なので、簡易に平滑な表面を得ることができ、また、アイロン１００で加熱後に塗装するので、塗装膜３０が熱劣化しない。また、第２実施形態では離型紙を剥がす必要がないので、より簡易に表面の仕上げを行うことができる。ただし、フィルム２６の上に離型紙を設けていてもよい。
【００３７】
なお、本実施形態では、シート部材２０´はフィルム２６を備えていたが、表面が平滑なシート状のものであればよく、フィルム２６には限られない。例えば、厚みのあるシートや不織布であってもよい。
【００３８】
＝＝＝その他の実施の形態＝＝＝
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００３９】
＜基材について＞
前述の実施形態では、基材としてＡＬＣパネル１０を用いていたが、これには限られない。例えば、繊維板のような多孔質の材料でも本実施形態と同様の効果を得ることができる。
【００４０】
＜シート部材について＞
シート部材の構成や素材は前述の実施形態には限られない。少なくとも、貼り付け側の面にホットメルト接着剤を備えていればよい。
【００４１】
また、ＡＬＣパネル１０の上に、ホットメルト接着剤を備えたシート部材を複数重ねて貼り付けるようにしてもよい。これにより、より平滑にすることができる。
【００４２】
＜加熱について＞
前述の実施形態位では、加熱する際にアイロン１００を用いていたが、これには限られずアイロン１００以外で加熱・加圧してもよい。例えば、ヒートロール等で加熱・加圧してもよい。あるいは、炉に入れたり熱風を吹付けたりして加熱してもよい。
【符号の説明】
【００４３】
１０  ＡＬＣパネル
２０  シート部材
２０´  シート部材
２２  フィルム状ホットメルト接着剤
２３  ホットメルト接着剤
２４  離型紙
２６  フィルム
１００  アイロン
【図１】
0006390200.tif 000002
【図２】
0006390200.tif 000003